СПОСОБ ОТДЕЛЕНИЯ УРАНА И/ИЛИ ТОРИЯ

1. Способ отделения урана и/или тория от водной суспензии, включающий:
а) приведение указанной суспензии в контакт по меньшей мере с одним полимером, имеющим формулу (I)
,
где
n представляет собой целое число, не равное 0 и не более 50,
3
R1 представляет собой H или CH,
R2 представляет собой H или C1-C20-алкил,
R3 и R4 независимо представляют собой H или C1-C20-алкил,
X представляет собой O или NH,
Y представляет собой O или NH,
причем указанный полимер растворим в указанной водной суспензии, и где,
когда R3 и R4 представляют собой H, p представляет собой целое число, равное 1 или более и максимум 10, и указанный полимер представляет собой флокулирующий полимер, и,
когда по меньшей мере один из R3 и R4 не представляет собой H, p представляет собой целое число, равное 3 или более и максимум 10, и указанный полимер представляет собой термочувствительный полимер и имеет LCST (нижняя критическая температура растворения) в указанной суспензии;
б) выполнение по меньшей мере одной из следующих стадий б1) и б2):
б1) если указанная суспензия содержит уран, отделение от указанной смеси агрегатов, полученных в результате флокуляции указанного полимера,
б2) если указанная суспензия содержит торий, модификация смеси до достижения или превышения LCST полимера в смеси и отделение полученных в результате агрегатов от указанной смеси; и
в) извлечение по меньшей мере одного из смеси, не содержащей уран и/или торий, агрегатов, содержащих уран, и агрегатов, содержащих торий.
2. Способ отделения урана и/или тория от водной суспензии по п. 1, включающий:
а) приведение указанной суспензии в контакт по меньшей мере с двумя полимерами, имеющими формулу (I), где один полимер имеет формулу (I), где R3 и R4 представляют собой H, и p представляет собой целое число, равное 1 или более и максимум 10, причем указанный полимер представляет собой флокулирующий полимер, и один полимер имеет формулу (I), где по меньшей мере один из R3 и R4 не представляет собой H, и p представляет собой целое число, равное 3 или более и максимум 10, причем указанный полимер представляет собой термочувствительный полимер и имеет LCST в указанной суспензии;
б1) оставление для прохождения флокуляции полимера и отделение от указанной смеси агрегатов, полученных в результате флокуляции указанного полимера,
б2) модификация смеси до LCST полимера в смеси, и отделение полученных в результате агрегатов из указанной смеси; и
в) извлечение смеси, не содержащей уран и торий, и/или агрегатов, содержащих уран, и агрегатов, содержащих торий.
3. Способ по п. 1 или 2, где указанный(-е) полимер(-ы) выбран(-ы) из группы, состоящей из полимеров формулы (I), где
R2 представляет собой H или C1-C6-алкил, и
R3 и R4 независимо представляют собой H или C1-C20-алкил.
4. Способ по любому из пп. 1-3, где указанный(-е) полимер(-ы) выбран(-ы) из группы, состоящей из полимеров формулы (I), где
R1 представляет собой H,
R2 представляет собой H,
2
3
R3 и R4 независимо представляют собой H или CH-CH,
X и Y представляют собой NH, соответственно, и p равно 3.
5. Способ по любому из пп. 1-4, где на стадии б2) LCST полимера (I) в указанной суспензии достигают или превышают в результате модификации по меньшей мере одного из температуры, pH и ионной силы указанной суспензии.
6. Способ по любому из пп. 1-5, дополнительно включающий отделение урана от агрегатов стадии б1) и/или отделения тория от агрегатов стадии б2).